(57)【要約】【課題】純度が高く粒子径サイズの揃った数平均粒子径０．５〜２０ｎｍの酸化亜鉛超微粒子を安価に提供すること、このような酸化亜鉛超微粒子を高収率で簡便に製造する方法を提供すること、およびこのような酸化亜鉛超微粒子が凝集することなく均一分散した合成樹脂組成物を提供すること。【解決手段】酸化亜鉛１００重量部あたりその表面が、沸点１００℃以下の脂肪族アルコールに対する２５℃における溶解度が５ｗ／ｗ％以上である炭素数８以上のカルボン酸化合物１０〜１００重量部で修飾された、数平均粒子径０．５〜２０ｎｍの表面修飾酸化亜鉛超微粒子。該表面修飾酸化亜鉛超微粒子を合成樹脂に配合した合成樹脂組成物。【選択図】    図１
2008266050.tif 000002
【特許請求の範囲】
【請求項１】
酸化亜鉛１００重量部あたりその表面が、沸点１００℃以下の脂肪族アルコールに対する２５℃における溶解度が５ｗ／ｗ％以上である炭素数８以上のカルボン酸化合物１０〜１００重量部で修飾された、酸化亜鉛の数平均粒子径が０．５〜２０ｎｍの表面修飾酸化亜鉛超微粒子。
【請求項２】
酸化亜鉛の数平均粒子径が１〜１０ｎｍである、請求項１に記載の表面修飾酸化亜鉛超微粒子。
【請求項３】
カルボン酸化合物の量が１５〜５０重量部である、請求項１または２のいずれかに記載の表面修飾酸化亜鉛超微粒子。
【請求項４】
沸点１００℃以下の脂肪族アルコールに対する２５℃における溶解度が１ｗ／ｗ％以下である、請求項１〜３のいずれかに記載の表面修飾酸化亜鉛超微粒子。
【請求項５】
カルボン酸化合物が、カルボキシル基以外の官能基を有しないことを特徴とする、請求項１〜４のいずれかに記載の表面修飾酸化亜鉛超微粒子。
【請求項６】
カルボン酸化合物が、イソノナン酸、２−エチルヘキサン酸、オレイン酸、ステアリン酸、イソステアリン酸、ラウリン酸、ミリスチン酸、パルミチン酸、リノール酸からなる群より選ばれる１種以上の化合物であることを特徴とする、請求項１〜５のいずれかに記載の表面修飾酸化亜鉛超微粒子。
【請求項７】
請求項１〜６のいずれかに記載表面修飾の酸化亜鉛超微粒子と合成樹脂とを含有する合成樹脂組成物。
【請求項８】
表面修飾酸化亜鉛超微粒子の含有量が、酸化亜鉛成分として０．０１〜２０ｗｔ％であることを特徴とする、請求項７に記載の合成樹脂組成物。
【請求項９】
合成樹脂が熱可塑性樹脂であることを特徴とする、請求項７または８のいずれかに記載の合成樹脂組成物。
【請求項１０】
表面修飾酸化亜鉛超微粒子と熱可塑性樹脂とを溶融混練して得られる、請求項９に記載の合成樹脂組成物。
【請求項１１】
以下の工程からなる、請求項１〜６のいずれかに記載の表面修飾酸化亜鉛超微粒子の製造方法：
（１）アルカリ金属水酸化物を沸点１００℃以下の脂肪族アルコールに溶解させた溶液に亜鉛のカルボン酸塩を添加し、酸化亜鉛超微粒子のアルコール分散液を調製する工程、
（２）工程（１）で得られた酸化亜鉛超微粒子のアルコール分散液に、炭素数８以上のカルボン酸化合物を添加し、酸化亜鉛超微粒子の表面修飾を行う工程、
（３）工程（２）を経たアルコール分散液から表面修飾酸化亜鉛超微粒子を分離し、乾燥する工程。
【請求項１２】
工程（１）において、亜鉛のカルボン酸塩を脂肪族アルコール１Ｌあたり０．０１〜０．３ｍｏｌ用いることを特徴とする、請求項１１に記載の表面修飾酸化亜鉛超微粒子の製造方法。
【請求項１３】
工程（１）において、アルカリ金属水酸化物の使用量が亜鉛のカルボン酸塩１ｍｏｌに対して１．５〜４ｍｏｌであることを特徴とする、請求項１１または１２のいずれかに記載の表面修飾酸化亜鉛超微粒子の製造方法。
【請求項１４】
請求項７〜１０のいずれかに記載の合成樹脂組成物を製造する方法において、請求項１１〜１３のいずれかに記載の製造方法で得られた表面修飾酸化亜鉛超微粒子を合成樹脂に配合することを特徴とする、合成樹脂組成物の製造方法。
【発明の詳細な説明】
【技術分野】
【０００１】
本発明は表面修飾酸化亜鉛超微粒子およびその製造方法、表面修飾酸化亜鉛超微粒子を含有する合成樹脂組成物およびその製造方法に関する。
【背景技術】
【０００２】
数平均粒子径２０ｎｍ以下の酸化亜鉛超微粒子は、表面積の大きさと量子効果に由来する様々な特徴を有しており、エレクトロニクス、オプトエレクトロニクス、バイオサイエンスなど広い分野において用途開発が進んでいる。ところが酸化亜鉛超微粒子は表面活性が高いため容易に凝集してしまうという問題があった。粒子同士が凝集するとナノサイズに由来する特徴が失われてしまうため、如何に凝集を防いで一次粒子のまま保存したり樹脂中に分散させるかが重要である。
【０００３】
またこのような酸化亜鉛超微粒子は合成時の副生成物との分離が困難であり、純度の高い酸化亜鉛超微粒子を凝集しない状態で単離することが課題となっている。
【０００４】
酸化亜鉛超微粒子の凝集を防ぐ目的で、様々な表面修飾方法が考案されている。例えば特許文献１にはヘキサメタリン酸やメルカプトプロピオン酸で半導体ナノ粒子を修飾する技術が記載されている。しかしこの方法では得られる半導体ナノ粒子と合成時の不純物とを分離する操作の効率が悪く、収率が低いという問題があった。また得られる半導体ナノ粒子は高分子化合物との相溶性に欠け、樹脂中に分散させることが困難であった。
【０００５】
また特許文献２には表面に電子供与性基が配列した半導体ナノ粒子が記載されているが、得られる半導体ナノ粒子が水溶性となるために合成樹脂中に分散させることが困難であった。また長期保存した場合に空気中の水分の影響で粒子が溶解したり溶着したりするために、安定性に問題があった。
【０００６】
特許文献３には表面を０．２〜１０重量％のシランカップリング剤で被覆した酸化亜鉛粒子が記載されている。しかし酸化亜鉛粒子の表面をこのような無機系カップリング剤で処理した場合、粒子表面が酸化亜鉛と異なる性質を示すようになるため、本来酸化亜鉛超微粒子が有している特徴が失われてしまう。例えば非特許文献１には酸化亜鉛粒子によるポリオレフィンの熱安定化効果が記載されているが、表面をシランカップリング処理した酸化亜鉛粒子ではこのような効果が弱められる恐れがある。
【特許文献１】特開２００４−５１８６３号公報
【特許文献２】特開２００４−２４３５０７号公報
【特許文献３】特許第３４８５６４３号公報
【非特許文献１】Ｋ．Ｓ．Ｃｈｏら、Ｐｏｌｙｍｅｒ  Ｅｎｇｉｎｅｅｒｉｎｇ  ａｎｄ  Ｓｃｉｅｎｃｅ，２００４，４４，１７０２．
【発明の開示】
【発明が解決しようとする課題】
【０００７】
本発明が解決しようとする課題は、純度が高く粒子径サイズの揃った粒子径２０ｎｍ以下の表面修飾酸化亜鉛超微粒子を安価に提供することであり、このような表面修飾酸化亜鉛超微粒子を高収率で簡便に製造する方法を提供することであり、さらにこのような表面修飾酸化亜鉛超微粒子が凝集することなく均一分散した合成樹脂組成物を提供することである。
【課題を解決するための手段】
【０００８】
本発明者は、酸化亜鉛超微粒子を特定のカルボン酸化合物で修飾することにより凝集を防止し、副生物からの分離を容易とし、簡便かつ安価に表面修飾酸化亜鉛超微粒子を得ることができることを発明した。
【０００９】
すなわち、
１）．酸化亜鉛１００重量部あたりその表面が、沸点１００℃以下の脂肪族アルコールに対する２５℃における溶解度が５ｗ／ｗ％以上である炭素数８以上のカルボン酸化合物１０〜１００重量部で修飾された、酸化亜鉛の数平均粒子径が０．５〜２０ｎｍの表面修飾酸化亜鉛超微粒子。
【００１０】
２）．酸化亜鉛の数平均粒子径が１〜１０ｎｍである、１）に記載の表面修飾酸化亜鉛超微粒子。
【００１１】
３）．カルボン酸化合物の量が１５〜５０重量部である、１）または２）のいずれかに記載の表面修飾酸化亜鉛超微粒子。
【００１２】
４）．沸点１００℃以下の脂肪族アルコールに対する２５℃における溶解度が１ｗ／ｗ％以下である、１）〜３）のいずれかに記載の表面修飾酸化亜鉛超微粒子。
【００１３】
５）．カルボン酸化合物が、カルボキシル基以外の官能基を有しないことを特徴とする、１）〜４）のいずれかに記載の表面修飾酸化亜鉛超微粒子。
【００１４】
６）．カルボン酸化合物が、イソノナン酸、２−エチルヘキサン酸、オレイン酸、ステアリン酸、イソステアリン酸、ラウリン酸、ミリスチン酸、パルミチン酸、リノール酸からなる群より選ばれる１種以上の化合物であることを特徴とする、１）〜５）のいずれかに記載の表面修飾酸化亜鉛超微粒子。
【００１５】
７）．１）〜６）のいずれかに記載表面修飾の酸化亜鉛超微粒子と合成樹脂とを含有する合成樹脂組成物。
【００１６】
８）．表面修飾酸化亜鉛超微粒子の含有量が、酸化亜鉛成分として０．０１〜２０ｗｔ％であることを特徴とする、７）に記載の合成樹脂組成物。
【００１７】
７）．合成樹脂が熱可塑性樹脂であることを特徴とする、７）または８）のいずれかに記載の合成樹脂組成物。
【００１８】
１０）．表面修飾酸化亜鉛超微粒子と熱可塑性樹脂とを溶融混練して得られる、９）に記載の合成樹脂組成物。
【００１９】
１１）．以下の工程からなる、１）〜６）のいずれかに記載の表面修飾酸化亜鉛超微粒子の製造方法：
（１）アルカリ金属水酸化物を沸点１００℃以下の脂肪族アルコールに溶解させた溶液に亜鉛のカルボン酸塩を添加し、酸化亜鉛超微粒子のアルコール分散液を調製する工程、
（２）工程（１）で得られた酸化亜鉛超微粒子のアルコール分散液に、炭素数８以上のカルボン酸化合物を添加し、酸化亜鉛超微粒子の表面修飾を行う工程、
（３）工程（２）を経たアルコール分散液から表面修飾酸化亜鉛超微粒子を分離し、乾燥する工程。
【００２０】
１２）．工程（１）において、亜鉛のカルボン酸塩を脂肪族アルコール１Ｌあたり０．０１〜０．３ｍｏｌ用いることを特徴とする、１１）に記載の表面修飾酸化亜鉛超微粒子の製造方法。
【００２１】
１３）．工程（１）において、アルカリ金属水酸化物の使用量が亜鉛のカルボン酸塩１ｍｏｌに対して１．５〜４ｍｏｌであることを特徴とする、１１）または１２）のいずれかに記載の表面修飾酸化亜鉛超微粒子の製造方法。
【００２２】
１４）．７）〜１０）のいずれかに記載の合成樹脂組成物を製造する方法において、１１）〜１３）のいずれかに記載の製造方法で得られた表面修飾酸化亜鉛超微粒子を合成樹脂に配合することを特徴とする、合成樹脂組成物の製造方法。
【発明の効果】
【００２３】
本発明の表面修飾酸化亜鉛超微粒子は、数平均粒子径が０．５〜２０ｎｍの範囲にあり、粒子径分布もシャープであるため量子効果に由来する特徴が顕著に現れる。したがって紫外線吸収能、フォトルミネッセンスに優れる。また液体や樹脂中に分散させた場合、凝集せず均一分散が可能であるため透明性に優れ、さらに耐熱性向上、耐候性向上、光安定性向上などの効果を付与できる。しかも本発明の酸化亜鉛超微粒子は収率高く安価に製造可能であるため経済的である。
【００２４】
本発明の表面修飾酸化亜鉛超微粒子は表面をカルボン酸化合物で修飾されているため、酸化亜鉛超微粒子が有する光触媒活性を損なうことがない。これらの特徴から本発明の表面修飾酸化亜鉛超微粒子および合成樹脂組成物は、抗菌性素材、防汚性素材、化粧品、光学材料、電子材料、自動車部品、ガラス代替樹脂、塗料、コーティング剤、接着剤、容器、建築材料などに幅広く適用可能である。
【発明を実施するための最良の形態】
【００２５】
本発明の表面修飾酸化亜鉛超微粒子は、炭素数８以上のカルボン酸化合物が表面に結合してなる、数平均粒子径が０．５〜２０ｎｍの表面修飾酸化亜鉛超微粒子であり、該カルボン酸化合物は、沸点１００℃以下の脂肪族アルコールに対する２５℃における溶解度が５ｗ／ｗ％以上であり、かつ該カルボン酸化合物の量は酸化亜鉛１００重量部に対して１０〜１００重量部の範囲にある。
【００２６】
本発明の酸化亜鉛超微粒子を表面修飾するカルボン酸化合物について以下に詳細に説明する。まず炭素数８以上に限定する理由は以下の通りである。湿式法による酸化亜鉛超微粒子の製造は、アルコール溶媒中で実施されることが一般的であるが、炭素数８未満のカルボン酸化合物で修飾した場合安定性が不十分であり、凝集が起こりやすい。また合成時の副生物（アルカリ金属塩など）と分離するために、酸化亜鉛超微粒子を溶液から単離することが望ましいが、炭素数８未満のカルボン酸化合物で修飾した場合、アルコールに対する溶解度が高いため、得られる酸化亜鉛超微粒子の収率が低くなったり、純度が低くなったりする。炭素数８以上のカルボン酸化合物で表面修飾することにより、粒子同士の凝集を防ぐことができる。またアルコールに対する溶解度を低くできるため、酸化亜鉛超微粒子を反応液から簡便に高収率で単離することができる。
【００２７】
カルボン酸化合物の要件として、沸点１００℃以下の脂肪族アルコールに対する２５℃における溶解度が５ｗ／ｗ％以上であることが挙げられる。これはアルコールに難溶なカルボン酸化合物を用いた場合、酸化亜鉛超微粒子の表面修飾を効率的に行うことができず、酸化亜鉛超微粒子の凝集が起こってしまうためである。酸化亜鉛超微粒子を湿式法で合成する場合、溶媒として沸点１００℃以下の脂肪族アルコールを用いることが好ましいことから、該アルコールに対する溶解度が重要となる。
【００２８】
カルボン酸化合物としては、表面修飾がより効率的に行える点で沸点１００℃以下の脂肪族アルコールに対する２５℃における溶解度が１０ｗ／ｗ％以上であることが好ましく、炭素数３以下の脂肪族アルコールに対する２５℃における溶解度が１０ｗ／ｗ％以上であることがさらに好ましい。また表面修飾の操作を簡便に実施できる点で、２５℃において液体であることがより好ましい。なおカルボン酸化合物の溶解度に関しては、溶媒１００ｇ中に溶解するカルボン酸化合物の量をｘｇとして、ｘｗ／ｗ％と表す。
【００２９】
カルボン酸化合物の量は酸化亜鉛１００重量部に対して１０〜１００重量部の範囲にあることが必要である。１０重量部より少ない場合には酸化亜鉛超微粒子の表面を被覆して安定化させる効果が不十分で、粒子同士が凝集したり、アルコール分散液から単離する際の収率が低くなったりする。１００重量部を超えると経済的でない上、酸化亜鉛超微粒子の表面に由来する特性（触媒能や熱安定化効果など）が損なわれてしまう。なお酸化亜鉛超微粒子表面を修飾する際に使用するカルボン酸化合物の量としては上記範囲を外れていても問題はなく、単離後の表面修飾酸化亜鉛超微粒子において表面被覆量が１０〜１００重量部の範囲にあればよい。
【００３０】
酸化亜鉛超微粒子に対するカルボン酸化合物による表面被覆量を見積もる方法としては、灰分測定、すなわち一定量の表面修飾酸化亜鉛超微粒子を焼成し、残渣の重量と焼失した重量とを比較して計算する方法が挙げられる。焼成によって有機成分が消失するため、残存分が酸化亜鉛成分に相当し、消失分がカルボン酸化合物成分に相当する。なお、酸化亜鉛超微粒子を安定化する効果と経済性との兼ね合いから、カルボン酸化合物の量は酸化亜鉛１００重量部に対して１５〜５０重量部の範囲にあることが好ましい。
【００３１】
本発明の表面修飾酸化亜鉛超微粒子は単独で、あるいは樹脂中に分散された形で熱安定化剤、紫外線吸収剤、触媒、抗菌剤などとして作用する。このような効果に優れる点、および透明性に優れる点で、酸化亜鉛の数平均粒子径は１〜１０ｎｍの範囲にあることが好ましい。
【００３２】
本発明の表面修飾酸化亜鉛超微粒子は、上記カルボン酸が表面に結合することにより表面極性が低下し、沸点１００℃以下の脂肪族アルコールに対する溶解度が低くなるとともに疎水性有機溶媒や合成樹脂に対する相溶性が高くなる。沸点１００℃以下の脂肪族アルコールに対する溶解度が低くなると、該アルコール中で酸化亜鉛超微粒子を表面修飾した後に表面修飾酸化亜鉛超微粒子が難溶性となり、アルコールからの分離精製が容易となる。収率および純度が高くなる点で、表面修飾酸化亜鉛超微粒子の沸点１００℃以下の脂肪族アルコールに対する２５℃における溶解度が１ｗ／ｗ％以下であることが好ましく、０．５ｗ／ｗ％以下であることがより好ましい。
【００３３】
アルコールに対して難溶性あるいは不溶性とする役割は、酸化亜鉛超微粒子の表面を修飾するカルボン酸化合物が担っている。よって、カルボン酸化合物は炭素数８以上のカルボン酸化合物であることが必要である。カルボン酸化合物が酸化亜鉛超微粒子を修飾する際、カルボキシル基が酸化亜鉛表面の電子欠乏部分（亜鉛元素）に結合する。その際カルボキシル基以外の官能基があると該官能基のアルコールとの相互作用により、得られた表面修飾酸化亜鉛超微粒子の溶解度が高くなり、難溶性あるいは不溶性を付与することが困難になる。したがってカルボン酸化合物としてはカルボキシル基以外の官能基を有しないことが好ましい。
【００３４】
炭素数８以上のカルボン酸化合物としては、炭素数８以上のアルキル基を有するカルボン酸化合物が好ましく、具体的には、入手性、経済性の点でイソノナン酸、２−エチルヘキサン酸、オレイン酸、ステアリン酸、イソステアリン酸、ラウリン酸、ミリスチン酸、パルミチン酸、リノール酸がさらに好ましく、オレイン酸、ステアリン酸、イソステアリン酸が特に好ましい。これらのカルボン酸は酸化亜鉛超微粒子を中心にちょうどミセルのような構造を形成しやすく、それによってアルコールに対する溶解度が低くなる。
【００３５】
本発明の表面修飾酸化亜鉛超微粒子は、簡便かつ安価である点で好ましくは以下の工程により得られる。すなわち、
（１）アルカリ金属水酸化物を沸点１００℃以下の脂肪族アルコールに溶解させた溶液に亜鉛のカルボン酸塩を添加し、酸化亜鉛超微粒子のアルコール分散液を調製する工程、
（２）工程（１）で得られた酸化亜鉛超微粒子のアルコール分散液に、炭素数８以上のカルボン酸化合物を添加し、酸化亜鉛超微粒子の表面修飾を行う工程、
（３）工程（２）を経たアルコール分散液から表面修飾酸化亜鉛超微粒子を分離し、乾燥する工程、である。
【００３６】
上記工程（１）において使用するアルカリ金属水酸化物としては特に限定されず、ＬｉＯＨ、ＮａＯＨ、ＫＯＨ、ＲｂＯＨ、ＣｓＯＨなどを使用可能であるが、得られる酸化亜鉛超微粒子の品質の点でＮａＯＨあるいはＫＯＨが好ましい。これらは単独で使用してもよく、複数を組み合わせて使用してもよい。
【００３７】
亜鉛のカルボン酸塩としては特に限定されず、酢酸亜鉛、プロピオン酸亜鉛、ラウリル酸亜鉛、オレイン酸亜鉛、アジピン酸亜鉛、ヒドロキシ酢酸亜鉛などを挙げることができる。これらは水和物であってもよく、無水物であってもよい。入手性および経済性の点で酢酸亜鉛および酢酸亜鉛二水和物が好ましい。
【００３８】
脂肪族アルコールとしては特に限定されないが、入手性および経済性の点でメタノール、エタノール、プロパノール、イソプロパノールなどの炭素数３以下の脂肪族アルコールが好ましい。
【００３９】
工程（１）では、まずアルカリ金属水酸化物の脂肪族アルコール溶液を調製しておき、そこに亜鉛のカルボン酸塩を添加する。亜鉛のカルボン酸塩は単体で加えてもよく、脂肪族アルコール溶液として加えてもよい。反応がスムーズに進行する点で脂肪族アルコール溶液として加えることが好ましい。亜鉛のカルボン酸塩の濃度については特に限定されないが、脂肪族アルコール１Ｌあたり０．０１〜０．３ｍｏｌであることが好ましく、０．０２〜０．２５ｍｏｌであることがより好ましい。濃度が低すぎると得られる酸化亜鉛超微粒子の量が少ないため経済的でなく、濃度が高すぎると酸化亜鉛超微粒子同士の凝集が起こりやすくなる。アルカリ金属水酸化物の使用量としては特に限定されないが、酸化亜鉛超微粒子の収率および純度の点で、亜鉛のカルボン酸塩１ｍｏｌに対して１．５〜４ｍｏｌが好ましく、１．８〜３ｍｏｌがより好ましい。
【００４０】
工程（１）の反応温度は特に限定されないが、経済性と酸化亜鉛超微粒子の品質の点で０〜８０℃が好ましく、２０〜６０℃の範囲がより好ましい。反応時間については特に限定されないが、以下に示すように反応液の見かけ上の変化から決定することができる。アルカリ金属水酸化物の脂肪族アルコール溶液に亜鉛のカルボン酸塩を添加すると、最初は白色の濁りが生じるがしばらくすると無色透明となる。そのまま攪拌を続けると再び濁りが生じる。この無色透明段階の後に表れる濁りは酸化亜鉛超微粒子同士の凝集に起因するものであるため、反応液が無色透明の状態で次の工程（２）に移るのが好ましい。濃度や反応温度に左右されるため一概に言うことはできないが、一般的に３分〜５時間の範囲が好ましく、５分から３時間の範囲がより好ましい。
【００４１】
工程（２）において、反応液が無色透明になった段階で表面修飾剤としてのカルボン酸化合物を添加する。カルボン酸化合物は単体で加えてもよく、溶液として添加してもよいが、酸化亜鉛超微粒子の表面修飾が効率よく進行する点で液体として加えることが好ましく、固体の場合は溶液として加えることが好ましい。固体のカルボン酸化合物を溶液とする際の溶媒としては特に限定されないが、工程（１）で使用する脂肪族アルコールに可溶な溶媒が好ましく、工程（１）で使用する脂肪族アルコールがより好ましい。液体のカルボン酸化合物の場合は単体で添加してもよい。
【００４２】
工程（２）の反応温度は特に限定されないが、酸化亜鉛超微粒子の表面修飾が効率よく進行する点で０〜８０℃の範囲が好ましく、２０〜６０℃の範囲がより好ましい。また工程間の移行がスムーズである点で工程（１）と同じ温度で実施することが好ましい。
【００４３】
工程（２）において酸化亜鉛超微粒子をカルボン酸化合物で表面修飾することにより、表面修飾酸化亜鉛超微粒子が脂肪族アルコールに対して難溶性または不溶性になり、沈殿として析出させることができる。工程（３）においてはこの表面修飾酸化亜鉛超微粒子を溶媒から分離し、乾燥させる。溶媒から分離する方法としては特に限定されず、ろ過、遠心分離、溶媒留去などが挙げられるが、不純物を効率的に除去できる点でろ過または遠心分離が好ましい。得られた酸化亜鉛超微粒子は乾燥前にアルコールなどの溶媒で洗浄することが好ましい。乾燥の方法としては特に限定されず、熱風乾燥、気流乾燥、減圧乾燥などを採用できる。
【００４４】
本発明の表面修飾酸化亜鉛超微粒子は、合成樹脂に添加して熱安定化剤、紫外線吸収剤、紫外線遮蔽剤、触媒、抗菌剤などとして使用することができる。合成樹脂としては特に限定されないが、溶融混練により容易に添加・分散できる点で熱可塑性樹脂が好ましい。また本発明の表面修飾酸化亜鉛超微粒子は表面の極性が比較的低いという性質を有することから、合成樹脂も低極性のものが分散性の点で好ましく、ポリオレフィンがより好ましく、ポリプロピレンおよびポリエチレンが特に好ましい。ポリオレフィンは一般的に紫外線に対して弱く、耐候性が悪いという問題を有するが、本発明の表面修飾酸化亜鉛超微粒子を添加することにより透明性を損なうことなく耐候性を向上させることが可能である。
【００４５】
上記合成樹脂組成物において、表面修飾酸化亜鉛超微粒子の含有量については特に限定されないが、耐候性向上などの酸化亜鉛超微粒子に由来する効果と経済性の点で、合成樹脂組成物中酸化亜鉛成分として０．０１〜２０ｗｔ％であることが好ましく、０．１〜１０ｗｔ％であることがより好ましい。表面修飾酸化亜鉛超微粒子を合成樹脂に添加する方法としては特に限定されず、溶液として混合する方法や溶融混練する方法が挙げられるが、経済性の点で溶融混練する方法が好ましい。溶融混練の際、二軸押出機、一軸押出機、プラストミル、バンバリーミキサー、ニーダーなど任意の装置を使用することができる。
【実施例】
【００４６】
以下に本発明の実施例を記載する。
【００４７】
カルボン酸で修飾された表面修飾酸化亜鉛超微粒子における酸化亜鉛の含有量は、灰分測定、すなわち一定量のサンプルを秤取してるつぼで焼成し、残渣の重量を測定することにより求めた。標準処方としては、０．２−０．３ｇ程度の酸化亜鉛超微粒子をるつぼに秤取し、５００℃で６時間焼成した後に残渣の重量を測定し、残渣が全て酸化亜鉛であると仮定して含有量を計算した。
【００４８】
透過型電子顕微鏡（ＴＥＭ）観察は、ＪＥＭ−１２００ＥＸ（日本電子（株）製）を用いて実施した。酸化亜鉛超微粒子の数平均粒子径は、ＴＥＭ写真において１００個の粒子径を測定し、粒子径の和を粒子数で除することにより計算した。なお表面修飾酸化亜鉛超微粒子をＴＥＭ観察した場合においても、表面修飾部分はコントラストが薄いために像として得られず、ＴＥＭ写真から得られる数平均粒子径は酸化亜鉛部分の粒子径である。
【００４９】
Ｘ線結晶回折分析（ＸＲＤ）は回転対陰極型Ｘ線回折装置ＲＡＤ−ＲＢ（（株）リガク製）を用いて実施した。
【００５０】
熱重量分析は、ＤＴＧ−５０（（株）島津製作所製）を用いて、１０ｍｇの試料を空気気流下２５℃から１０℃／ｍｉｎで昇温し、初期の重量に対して２０ｗｔ％減少したときの温度をＴｄ２０として、耐熱性の指標とした。
【００５１】
合成樹脂組成物の透明性は、合成樹脂組成物を平板またはフィルムにした後、ＪＩＳ  Ｋ７１０５−１９８１記載の方法により、濁度計ＮＤＨ−３００Ａ（日本電色工業（株）製）を用いて、２３℃、湿度５０％の条件にてヘイズを測定して評価した。
【００５２】
上記フィルムの厚みは、ピーコック直読デジタルリニアゲージＤ−２０Ｓ（（株）尾崎製作所製）を用いて測定した。厚み測定の際、ダイヤルゲージスタンドとしてはＳＩＳ−６（同社製）を、デジタルカウンタとしてはＣ−５Ｓ（同社製）を用いた。
【００５３】
平板およびフィルムの耐光性評価は、スーパーキセノンウェザーメーターＳＸ７５（スガ試験機（株）製）を用いて、照度１５０Ｗ／ｍ２、ブラックパネル温度８３℃、湿度５０％、フィルタ（内側）石英、フィルタ（外側）＃３２０、試料枠回転数１２ｒｐｍの条件でキセノンランプ照射し、照射前とヘイズを比較して実施した。
【００５４】
（実施例１）
温度計、攪拌装置、窒素導入管付き還流冷却管を備えた５Ｌ反応容器にＫＯＨ６７ｇとメタノール１Ｌを入れ、窒素雰囲気で攪拌して溶解させた。このＫＯＨ溶液の温度が３５℃になるように調節した。酢酸亜鉛二水和物１３３ｇをメタノール２Ｌに溶解させ、攪拌しながら上記ＫＯＨ溶液に添加した。添加直後は白濁した不透明な懸濁液であったが、３０分後には透明分散液となった。さらに３０分間攪拌した後、オレイン酸３５ｇをメタノール１００ｍＬに溶解させた溶液を反応容器に加え、１時間攪拌して酸化亜鉛超微粒子の表面修飾を実施した。
【００５５】
得られた白色懸濁液をろ過し、沈殿をメタノールで洗浄後減圧乾燥することにより、オレイン酸で修飾された酸化亜鉛超微粒子５４ｇをパウダーとして得た。灰分測定より酸化亜鉛は７４ｗｔ％、オレイン酸は２６ｗｔ％であった。したがって酸化亜鉛１００重量部に対するオレイン酸の量は３５重量部であり、酸化亜鉛の単離収率は８１％である。得られた表面修飾酸化亜鉛超微粒子のＴＥＭ写真を図１に、ＸＲＤスペクトルを図２に示す。数平均粒子径５ｎｍの単分散微粒子が得られており、しかも粒子同士が凝集せずに分散して存在していることを確認できた。ＸＲＤスペクトルにおいて酸化亜鉛以外のシグナルは認められないことから純度の高い結晶性の酸化亜鉛が得られたことがわかる。
【００５６】
（実施例２）
ＫＯＨ８９７ｇをメタノール１３．５Ｌに溶解させ、５０Ｌ反応器に入れた。容器内を窒素置換し、溶液の温度を３０℃に保ちながら攪拌した。酢酸亜鉛二水和物１７７３ｇを別の容器でメタノール２４Ｌに溶解させ、上記ＫＯＨ溶液に添加した。容器をメタノール２．５Ｌで洗い、定量的に移した。３０℃で１時間攪拌することにより、透明な分散液を得た。表面修飾のためのカルボン酸としてステアリン酸４５６ｇをジメチルホルムアミド１Ｌに溶解させた溶液を、反応容器に添加した。１時間攪拌した後に懸濁液を払い出し、ろ過、メタノールで洗浄後減圧乾燥することによりステアリン酸で表面修飾された酸化亜鉛超微粒子９２８ｇを得た。
【００５７】
灰分測定より酸化亜鉛は５６ｗｔ％、ステアリン酸は４４ｗｔ％であった。したがって酸化亜鉛１００重量部に対するステアリン酸の量は７９重量部であり、酸化亜鉛の単離収率は７９％である。得られた表面修飾酸化亜鉛超微粒子のＴＥＭ写真を図３に示す。数平均粒子径３ｎｍの単分散微粒子が得られており、粒子同士の凝集がほとんど認められない。ＸＲＤ分析では、実施例１と同様に酸化亜鉛以外のシグナルは認められなかった。
【００５８】
（実施例３）オレイン酸修飾酸化亜鉛超微粒子／ポリプロピレン組成物
実施例１で得られたオレイン酸修飾酸化亜鉛超微粒子７８．１ｇと、市販ポリプロピレン（ＰＰ）４０００ｇ（Ｆ−７９４ＮＶ：（株）プライムポリマー製）を予めドライブレンドした後、シリンダー温度を２１０℃、スクリュ回転数１００ｒｐｍに設定したベント付き同方向二軸押出し機ＴＥＸ３０ＨＳＳ（３３ｍｍφ、Ｌ／Ｄ＝２８、（株）日本製鋼所製）で溶融混練して表面修飾酸化亜鉛超微粒子の分散したＰＰ組成物のストランドを得た。押出されたストランドは射出成形しやすいようにペレタイザーＳＣＦ−１００（いすず化工機（株）製）でペレット化した後、８０℃で５時間乾燥した。このペレットの熱重量分析の結果、Ｔｄ２０は３１８℃と高い耐熱性を示した。
【００５９】
得られた合成樹脂組成物のペレットを、型締め圧力８０トンの射出成形機ＩＳ８０ＥＰＮ（東芝機械（株）製）にて、シリンダー温度１７０〜２００℃、ノズル温度２１０℃、射出速度は最大速度の３５％、射出圧力は最大圧力の９０％、背圧１．０ＭＰａ、射出時間１０秒、冷却時間３０秒、金型温度３５℃の条件で射出成形し、厚さ２.０ｍｍの透明な平板を得た。灰分測定より求めた酸化亜鉛含有量は１．１％であった。この平板のヘイズ値は６９％であった。この平板にキセノンランプ照射（５０ＭＪ／ｍ２）を行ったところ、目視ではほとんど変化が認められず、ヘイズ値は７５％であり、照射前との差が６％と小さかった。このことから酸化亜鉛微粒子による紫外線吸収効果により、ＰＰ樹脂の光劣化が抑制されたことがわかる。
【００６０】
（比較例１）市販酸化亜鉛超微粒子／ＰＰ組成物
酸化亜鉛超微粒子として、市販の酸化亜鉛超微粒子５７．８ｇ（シグマアルドリッチジャパン（株）製、数平均粒子径５０〜７０ｎｍ）を用いた以外は実施例３と同様の方法によりペレット化した。ペレットの熱重量分析の結果Ｔｄ２０は３１０℃であり、実施例３の場合よりも耐熱性が低かった。このペレットを実施例３と同様に成形して厚さ２.０ｍｍの平板を得た。灰分測定より求めた酸化亜鉛含有量は１．２％であった。得られた市販酸化亜鉛超微粒子を含有した平板は白色不透明であり、酸化亜鉛超微粒子が樹脂中で凝集していることが目視により確認できた。この平板は透明度が非常に低いため、ヘイズ測定を実施することができなかった。さらにキセノンランプ照射（５０ＭＪ／ｍ２）を行ったところ、平板表面に多数のクラックが認められ、紫外線により劣化してしまったことを確認できた。
【００６１】
（比較例２）ＰＰ単独
実施例３で使用した市販ＰＰ４０００ｇのみを用い、酸化亜鉛超微粒子を含有させずに実施例３と同様の方法によりペレット化した。ペレットの熱重量分析の結果Ｔｄ２０は２９８℃であり、実施例３と比較して耐熱性に著しく劣ることを確認した。このペレットを実施例３と同様に成形して厚さ２.０ｍｍの透明な平板を得た。この平板のヘイズ値は６０％であった。この平板にキセノンランプ照射（５０ＭＪ／ｍ２）を行ったところ、表面に多数のクラックが入り、ヘイズが８１％に上昇した。照射前とのヘイズの差は２１％と大きく、酸化亜鉛超微粒子が入っていないためにＰＰ樹脂が紫外線により劣化してしまったことを確認できた。
【００６２】
（実施例４）ステアリン酸修飾酸化亜鉛超微粒子／ＰＰ組成物
実施例２で得られた、ステアリン酸修飾酸化亜鉛超微粒子０.７７ｇと、市販ＰＰ４０ｇ（Ｆ−７９４ＮＶ：（株）プライムポリマー製）を予めドライブレンドした後、シリンダー温度を２１０℃、スクリュ回転数１５０ｒｐｍに設定したベント付き同方向二軸押出し機ＵＬＴｎａｎｏ０５（１５ｍｍφ、Ｌ／Ｄ＝１５、（株）テクノベル製）で混練して表面修飾酸化亜鉛超微粒子の分散したＰＰ組成物のストランドを得た。押出されたストランドはプレス成形しやすいようにペレタイザーＳＣＦ−１００（いすず化工機（株）製）でペレット化した後、８０℃で５時間乾燥した。得られたペレットを設定温度２１０℃、設定圧力２０ＭＰａでホットプレス成形し、厚さ４１μｍの透明なフィルムを得た。このフィルムのヘイズ値は１４％であった。
【００６３】
灰分測定の結果、酸化亜鉛の含有量は１．０％であった。フィルムの一部を熱重量分析した結果、Ｔｄ２０は３２１℃であり耐熱性に優れることを確認した。
【００６４】
このフィルムにキセノンランプ照射（１６ＭＪ／ｍ２）を行ったところ、目視ではほとんど変化が認められず、ヘイズ値は２３％であり、照射前との差が９％と小さかった。このことから酸化亜鉛微粒子による紫外線吸収効果により、ＰＰ樹脂の光劣化が抑制されたことがわかる。
【００６５】
（比較例３）市販酸化亜鉛超微粒子／ＰＰ組成物
酸化亜鉛超微粒子として、市販の酸化亜鉛超微粒子０．４０ｇ（シグマアルドリッチジャパン（株）製、数平均粒子径５０〜７０ｎｍ）を用いた以外は実施例４と同様に厚さ４０μｍのフィルムを得た。このフィルムは白色不透明であり、酸化亜鉛超微粒子が樹脂中で凝集していることが目視により確認できた。ヘイズ値は６９％であった。このフィルムの一部を熱重量分析した結果、Ｔｄ２０は３０５℃であり、実施例４と比較して耐熱性に劣ることを確認した。このフィルムにキセノンランプ照射（１６ＭＪ／ｍ２）を行ったところ、フィルムの形状の保持ができないほどに劣化が生じていた。このことから市販酸化亜鉛超微粒子に紫外線吸収剤としての効果がないことを確認できた。
【００６６】
（比較例４）ＰＰ単独
実施例４で使用した市販ＰＰ４０ｇのみを用い、実施例４と同様に厚さ４５μｍの透明なフィルムを得た。このフィルムのヘイズ値は６．８％であった。このフィルムの一部を熱重量分析した結果、Ｔｄ２０は２９６℃であり、実施例４と比較して耐熱性に著しく劣ることを確認した。このフィルムにキセノンランプ照射（１６ＭＪ／ｍ２）を行ったところ、フィルムの形状の保持ができないほどに劣化が生じていた。このことから本発明の酸化亜鉛超微粒子を含有させない場合は樹脂の光劣化が著しいことが確認できた。
【図面の簡単な説明】
【００６７】
【図１】オレイン酸修飾酸化亜鉛超微粒子のＴＥＭ写真
【図２】オレイン酸修飾酸化亜鉛超微粒子のＸＲＤスペクトル
【図３】ステアリン酸修飾酸化亜鉛超微粒子のＴＥＭ写真
【図１】
2008266050.tif 000003
【図２】
2008266050.tif 000004
【図３】
2008266050.tif 000005